(57)【要約】【課題】  半導体素子製造工程において、レジストパターン形成後又は半導体基板加工後に生じる半導体基板上に生じる欠陥を未然に防ぐため、リソグラフィー工程において、リソグラフィー用薬液の半導体製造装置内への通液前に、薬液通液部分に存在する金属不純物等を除去するために、これらの不純物の除去を効果的に行うための洗浄液を提供する。【解決手段】    無機酸、水と、親水性有機溶剤とを含む、半導体製造のリソグラフィー工程で用いられる半導体製造装置内のリソグラフィー用薬液の通液部分を洗浄するための洗浄液である。当該洗浄液中の無機酸の濃度は洗浄液の総量に基づいて０．０００１質量％乃至６０質量％が好ましい。【選択図】  なし【特許請求の範囲】
【請求項１】
無機酸と、水と、親水性有機溶剤とを含む、半導体製造のリソグラフィー工程で用いられる半導体製造装置内のリソグラフィー用薬液の通液部分を洗浄するための洗浄液。
【請求項２】
上記洗浄液中の各成分の濃度が、洗浄液の総量に基づいて
無機酸        ：０．０００１質量％乃至６０質量％
水            ：０．０００６質量％乃至６０質量％
親水性有機溶剤：２０質量％乃至９９．９９９質量％
である請求項１に記載の洗浄液。
【請求項３】
上記通液部分が、半導体製造装置内配管又はろ過用フィルターである請求項１又は請求項２に記載の洗浄液。
【請求項４】
上記無機酸が、硫酸、塩酸又は硝酸である請求項１乃至請求項３のいずれか１項に記載の洗浄液。
【請求項５】
上記親水性有機溶剤が、グリコール系溶剤又はラクトン系溶剤である請求項１乃至請求項４のいずれか１項に記載の洗浄液。
【請求項６】
上記親水性有機溶剤が、１−メトキシ−２−プロパノール又は１−エトキシ−２−プロパノールである請求項１乃至請求項５のいずれか１項に記載の洗浄液。
【請求項７】
更に界面活性剤を含む、請求項１乃至請求項６のいずれか１項に記載の洗浄液。
【請求項８】
更に金属捕捉剤（キレート化合物）を含む、請求項１乃至請求項７のいずれか１項に記載の洗浄液。
【請求項９】
請求項１乃至請求項８のいずれか１項に記載の洗浄液を、リソグラフィー工程で用いられる半導体製造装置内のリソグラフィー用薬液の通液部分に通液して行う洗浄方法。
【請求項１０】
請求項１乃至請求項８のいずれか１項に記載の洗浄液にて洗浄されたリソグラフィー工程用半導体製造装置を用いて形成された半導体素子。
【請求項１１】
請求項１乃至請求項８のいずれか１項に記載の洗浄液にて洗浄されたリソグラフィー工程用半導体製造装置を用いて形成された、半導体素子の製造に用いられるレジストパターンを用いて半導体基板を加工する工程を含む半導体素子の製造方法。
【発明の詳細な説明】
【技術分野】
【０００１】
本発明は、半導体素子製造のリソグラフィー工程で用いられる半導体用洗浄液、特に半導体製造装置内のリソグラフィー用薬液通液部分（半導体製造装置内配管又はろ過用フィルター）を洗浄するための洗浄液、及びそれを用いた洗浄方法に関する。
【背景技術】
【０００２】
従来から半導体素子の製造において、レジストを用いたリソグラフィーによる加工が行われている。この加工はシリコンウエハ等の半導体基板上にレジスト膜を形成し、その上に半導体デバイスのパターンが描かれたマスクパターンを介して紫外線等の活性光線を照射し、現像し、レジストパターンを得る。この得られたレジストパターンを保護膜として基板をエッチング処理することにより、基板表面に前記パターンに対応する凹凸を形成する加工法である。
近年の半導体素子の微細化に伴い、使用される活性光線もＫｒＦエキシマレーザー（２４８ｎｍ）からＡｒＦエキシマレーザー（１９３ｎｍ）、ＥＵＶ光（１３．５ｎｍ）へと短波長化されている。これに伴い活性光線の半導体基板からの反射を初め様々な影響によりレジストパターン形成が適切に出来ない問題が生じている。
現在では上記のような不具合を解消するため、半導体基板とレジストとの間に、反射防止膜や平坦化膜等の有機物質よりなる下層膜、即ち有機下層膜を形成して行う方法が主流となっている。この場合、レジストパターンを保護膜としてレジストで保護されていない部分の有機下層膜をエッチングにより除去し、その後、半導体基板の加工が行なわれる。有機下層膜、半導体基板の加工のためのエッチングは一般にドライエッチングにより行なわれる。
また、半導体基板とフォトレジストとの間の下層膜として、ハードマスクとして知られる無機物質からなる膜を使用することが行なわれている。この場合、フォトレジスト（有機物質）とハードマスク（下層膜：無機物質）では、その構成成分に大きな違いが有るため、それらのドライエッチングによって除去される速度は、ドライエッチングに使用されるガス種に大きく依存するため、このエッチング速度の比が異なる性質を利用して半導体基板の加工が行なわれる。この半導体基板の加工は一般にドライエッチングにより行われる。
またハードマスクの下層に塗布法もしくはＣＶＤ法等の方法にて有機下層膜を形成し、ハードマスクと有機下層膜のドライエッチング速度のガス種依存性を利用した多層レジストプロセスも検討されている。【０００３】
さらに現在においては、半導体製造のコストダウンのため、ＡｒＦエキシマレーザーを用いた加工法を延命するために、露光光とレジストの間に所定膜厚の水又は専用の高屈折率液体等の液体媒体を挟み、屈折率の違いを利用してＡｒＦ光をさらに微細にしてパターン形成をさせるＡｒＦ液浸リソグラフィー法も検討されている。この液浸リソグラフィー法は、従来は空気や窒素等の不活性ガスであった露光光路空間を、これら空間（気体）の屈折率よりも大きくかつ、レジスト膜の屈折率よりも小さい屈折率（ｎ）をもつ液体媒体で置換する方法であり、同じ露光波長の光源を用いても、より短波長の露光光を用いた場合や高ＮＡレンズを用いた場合と同様に、高解像性が達成されるとともに、焦点深度幅の低下も生じないなどの利点を有する。このような液浸リソグラフィーを用いれば、現存の露光装置に実装されているレンズを用いて、低コストでより高解像性に優れ且つ焦点深度にも優れるレジストパターンの形成が実現できる。
ＡｒＦ液浸リソグラフィーにおいては、レジスト露光時に水等の液体をレジスト上に直接接する状態で行う。このためレジストからの異物溶出による欠陥を防ぐために、レジスト上に液浸プロセス用レジスト上部保護膜（トップコート）が使用される場合もある。
現在半導体素子製造の量産において適用されている微細リソグラフィー工程、特にＡｒＦエキシマレーザーを用いた液浸リソグラフィーにおいては、レジストパターンの微細化のため及び露光時に液体媒体が直接接触するという特殊な工程を経るため、従来検出されていなかった微小欠陥や、更にはリソグラフィー用薬液（Ａ）（レジスト、有機系レジスト下層膜、ハードマスク、トップコート、現像液等）中に含まれる泡が原因の欠陥（ウオーターマーク）が観察されている。【０００４】
半導体製造のリソグラフィー工程で用いられる半導体製造装置は、リソグラフィー用薬液（Ａ）を半導体基板に塗布するためのコーター（塗布装置）、ディベロッパー（現像装置）等があり、これらの装置へのリソグラフィー用薬液（Ａ）の供給は、外部環境（クリーンルーム雰囲気）からは密閉されたリソグラフィー用薬液（Ａ）供給系から供給される。通常密封状態で納品されてきたリソグラフィー用薬液（Ａ）をクリーンルーム内にて開封し、不純物等が入らないように装置へのリソグラフィー用薬液（Ａ）供給ラインに接続する。この供給ラインに接続されたリソグラフィー用薬液（Ａ）は、コーター内の半導体基板上（ウエハ）へのリソグラフィー用薬液（Ａ）供給まで外部環境（クリーンルーム雰囲気）と接触することは無い。通常半導体基板塗布に至る工程までに、リソグラフィー用薬液（Ａ）が通液する配管中に、リソグラフィー用薬液（Ａ）ろ過用フィルターが複数設置されており、半導体基板へ供給されるリソグラフィー用薬液（Ａ）はこれらのフィルターを通過し、不純物（金属及びパーティクル（微小粒子））を取り除いた後に半導体基板上に塗布されるようになっている。従って、通常リソグラフィー用薬液（Ａ）ろ過用フィルターを通過したリソグラフィー用薬液（Ａ）には不純物が存在しないはずであるが、実際には上記のように注意して扱うにも係らず、塗布後の半導体基板上に、塗布されたリソグラフィー用薬液（Ａ）由来と推定される欠陥、特に金属不純物の存在が見られる。そして、これら金属不純物が半導体基板表面に直接存在することによって、半導体基板エッチング時に該金属がマスクとなり発生するエッチング後ディフェクト（コーンディフェクト）が発生する場合や、これら金属不純物が含まれることにより生じる泡が原因となる欠陥（ウオーターマーク）が発生することが有る。半導体素子製造上、これらの欠陥による、半導体素子の良品収率の低下が大きな問題となっており、一刻も早い解決が望まれている。【０００５】
上述の欠陥について本発明者らは種々の検討を行った結果、金属不純物はリソグラフィー用薬液（Ａ）自体に元々存在するのではなく、リソグラフィー用薬液（Ａ）ろ過用フィルターから溶出することがその原因の１つであることが分かってきた。この金属不純物は、その原因の１つとしてフィルターの基材樹脂製造時に使用される金属含有触媒が残存していることが考えられる。リソグラフィー用薬液（Ａ）ろ過用フィルターに用いられるフィルター基材（樹脂）としては、ＰＴＦＥ（４フッ化ポリテトラフルオロエチレン）、ＰＦＡ（テトラフルオロエチレン・パーフルオロアルキルビニルエーテル共重合体）などのフッ素系樹脂、ＰＥ（ポリエチレン）、ＵＰＥ（超高分子量ポリエチレン）、ＰＰ（ポリプロピレン）、ＰＳＦ（ポリスルフォン）、ＰＥＳ（ポリエーテルスルホン）、ナイロン等がある。
これらの樹脂合成にあたり通常用いられる金属含有触媒としては、Ｚｉｅｇｌｅｒ−Ｎａｔｔａ触媒と呼ばれる塩化チタンと有機アルミニウム化合物又は塩化マグネシウムからなる金属触媒、Ｐｈｉｌｌｉｐｓ触媒に代表される酸化クロム等のクロム化合物からなる金属触媒等があり、これらの触媒に由来する金属が上記金属不純物の原因の１つと考えられている。
また、最近のリソグラフィー用薬液（Ａ）ろ過用フィルターの口径（穴の大きさ）は３０ナノメートル乃至２ナノメートル程度まで超微細化されている。【０００６】
上記の半導体基板上に存在する欠陥の問題を解消するため、半導体製造装置内のリソグラフィー用薬液（Ａ）通液部分の金属不純物等を効率的に除去し洗浄することが出来る洗浄液の開発が求められている。
現在のところ、半導体製造工程用の洗浄液としては、（１）汎用洗浄液、（２）半導体基板用洗浄液、（３）洗浄液ろ過用フィルター用洗浄液、等がある。
（１）の例としては、ケトン系有機溶剤、ラクトン系有機溶剤、及びアルコキシベンゼン及び芳香族アルコールの中から選ばれる少なくとも１ 種の有機溶剤を含有することを特徴とするリソグラフィー用洗浄液（特許文献１）、グリコール系有機溶剤、ラクトン系有機溶剤、及びアルコキシベンゼン及び芳香族アルコールの中から選ばれる少なくとも１種の有機溶剤を含有するリソグラフィー用洗浄液（特許文献２）の出願があるが、これらの出願の洗浄液は、基材上に塗膜を形成した後の基板裏面部または端縁部の不要な薬液の除去や塗膜全体を除去する工程、さらには塗膜材料を塗布する前の基材を洗浄など、複数の洗浄工程に汎用性が高いことを特徴としている。
（２）の例としては、（Ｉ）有機酸、（ＩＩ）界面活性剤、（ＩＩＩ）無機酸を含有する洗浄液（特許文献３）、〔Ｉ〕カルボキシル基を少なくとも１個有する有機酸又は／及び〔ＩＩ〕錯化剤と、〔ＩＩＩ〕（１）１価アルコール類、（２）アルコキシアルコール類、（３）グリコール類、（４）グリコールエーテル類、（５）ケトン類及び（６）ニトリル類からなる群より選ばれる有機溶剤とを含んでなる基板用洗浄剤（特許文献４）、フッ素化合物とグリコールエーテル系有機溶剤を含有する半導体装置製造用洗浄剤（特許文献５）、カルボン酸と水溶性有機溶剤とからなる半導体回路用洗浄剤（特許文献６）等の出願があるが、これらは半導体基板洗浄を目的とした洗浄液である。
（３）の例としては、半導体基板洗浄工程で使用される洗浄液ろ過用フィルターの清浄化方法として酸系の薬液を用いてフィルターに化学的に吸着した金属イオンを脱離させる方法の出願（特許文献７）があり、その洗浄液として１ｗ％フッ化水素溶液、１ｗ％塩酸溶液等が挙げられている。この特許文献７のフィルター使用部分は、本発明の目的であるリソグラフィー用薬液（Ａ）通液部分ではなく、基板洗浄用洗浄液通液部分のフィルターに関するものであるため本発明とは異なる。
以上、いずれの文献における洗浄液も本発明の目的であるリソグラフィー用薬液（Ａ）通液部分の金属不純物除去等を目的に開発されたものではなく、その効果は不明である。
【先行技術文献】
【特許文献】
【０００７】
【特許文献１】特開２００７−２２７６４５号公報
【特許文献２】特開２００７−２５６７１０号公報
【特許文献３】特開２００９−１０５２９９号公報
【特許文献４】国際公開ＷＯ２００５／０４０３２４号パンフレット
【特許文献５】特開２００３−１７１６９２号公報
【特許文献６】特開平１０−２５６２１０号公報
【特許文献７】特開平７−３１８１０号公報
【発明の概要】
【発明が解決しようとする課題】
【０００８】
本発明の目的は、半導体素子製造工程において、レジストパターン形成後又は半導体基板加工後に生じる半導体基板上に生じる金属不純物等による欠陥を未然に防ぐため、リソグラフィー工程において、レジスト、有機系レジスト下層膜、ハードマスク、トップコート、現像液等のリソグラフィー用薬液（Ａ）の半導体製造装置内への通液前にリソグラフィー工程用半導体製造装置の通液部分（半導体製造装置内リソグラフィー用薬液（Ａ）配管又はリソグラフィー用薬液（Ａ）ろ過用フィルター）に存在する金属不純物等の除去を効果的に行うための洗浄液を提供することである。本発明の洗浄液によるリソグラフィー用薬液（Ａ）通液部分の洗浄により、該部分の金属不純物を除去して上記欠陥を減らすことができ、半導体素子の良品収率向上ひいては半導体製造工程の素子作成のコストダウンが期待できる。
【課題を解決するための手段】
【０００９】
本発明は、上記事情に鑑みてなされたものであり、発明者らが鋭意検討した結果、特定の洗浄液、具体的には無機酸と、水と、親水性有機溶剤を混合させた洗浄液が、効果的に上記通液部分に存在する金属不純物を除去することが出来ることを見出し本発明に至った。
本発明は第１観点として、無機酸と、水と、親水性有機溶剤とを含む、半導体製造のリソグラフィー工程で用いられる半導体製造装置内のリソグラフィー用薬液の通液部分を洗浄するための洗浄液、
第２観点として、上記洗浄液中の各成分の濃度が、洗浄液の総量に基づいて
無機酸        ：０．０００１質量％乃至６０質量％
水            ：０．０００６質量％乃至６０質量％
親水性有機溶剤：２０質量％乃至９９．９９９質量％
である第１観点に記載の洗浄液、
第３観点として、上記通液部分が、半導体製造装置内配管又はろ過用フィルターである第１観点又は第２観点に記載の洗浄液、
第４観点として、上記無機酸が、硫酸、塩酸又は硝酸である第１観点乃至第３観点のいずれか１項に記載の洗浄液、
第５観点として、上記親水性有機溶剤が、グリコール系溶剤又はラクトン系溶剤である第１観点乃至第４観点のいずれか１項に記載の洗浄液、
第６観点として、上記親水性有機溶剤が、１−メトキシ−２−プロパノール又は１−エトキシ−２−プロパノールである第１観点乃至第５観点のいずれか１項に記載の洗浄液、
第７観点として、更に界面活性剤を含む、第１観点乃至第６観点のいずれか１項に記載の洗浄液、
第８観点として、更に金属捕捉剤（キレート化合物）を含む、第１観点乃至請第７観点のいずれか１項に記載の洗浄液、
第９観点として、第１観点乃至第８観点のいずれか１項に記載の洗浄液を、リソグラフィー工程で用いられる半導体製造装置内のリソグラフィー用薬液の通液部分に通液して行う洗浄方法、
第１０観点として、第１観点乃至第８観点のいずれか１項に記載の洗浄液にて洗浄されたリソグラフィー工程用半導体製造装置を用いて形成された半導体素子、
第１１観点として、第１観点乃至第８観点のいずれか１項に記載の洗浄液にて洗浄されたリソグラフィー工程用半導体製造装置を用いて形成された、半導体素子の製造に用いられるレジストパターンを用いて半導体基板を加工する工程を含む半導体素子の製造方法、
である。
【発明の効果】
【００１０】
本発明により、半導体素子製造のリソグラフィー工程における、リソグラフィー工程用半導体製造装置の通液部分（半導体製造装置内リソグラフィー用薬液（Ａ）配管又はリソグラフィー用薬液（Ａ）ろ過用フィルター）の洗浄を効果的に行うための洗浄液とその洗浄方法を提供出来る。
本発明の洗浄液（Ｃ）は、親水性有機溶剤（Ｂ）(グリコール系有機溶剤又はラクトン系有機溶剤の単体もしくは２つ以上の混合液が望ましい)と、無機酸水溶液、さらに必要に応じて水を添加したものの混合物である。ここで、効果的に金属不純物を取り除くために、洗浄液（Ｃ）中の酸性成分量として、洗浄液（Ｃ）の総量に基づいて０．０００１質量％乃至６０質量％の無機酸成分を含むことが望ましい。
本発明の洗浄液（Ｃ）は、金属不純物除去を主な目的として、リソグラフィー工程にて用いられるコーター（塗布装置）、ディベロッパー（現像装置）等の半導体製造装置内に存在するリソグラフィー用薬液（Ａ）が通過する、各種配管及び微細ろ過用フィルターに、リソグラフィー用薬液（Ａ）を繋ぐ前に行う前処理に又はリソグラフィー用薬液（Ａ）交換（繋ぎ変え）の場合に使用できる。すなわち、上記配管、リソグラフィー用薬液（Ａ）ろ過用フィルター単体又はそれらが複合化した配管に上記洗浄液（Ｃ）を通液して洗浄し、その後親水性有機溶剤（Ｂ）を用いて、上記洗浄液中の酸性成分がすべて取り除かれるまで通液により洗浄を行うことで、配管及びフィルター中に存在する金属不純物を取り除くことができる。この結果、リソグラフィー工程における金属不純物由来の欠陥を少なくすることが出来る。
具体的には、本発明の洗浄液（Ｃ）により上記金属不純物を取り除くことが出来れば、疎水性である金属不純物によるリソグラフィー用薬液（Ａ）内の溶解している物質の相溶性、不相溶性のバランスの不均衡により発生する泡を抑えることができるため、リソグラフィー工程後、作成されたレジストパターンに存在する欠陥又は、ドライエッチング後、泡が原因の欠陥（ウオーターマーク）を無くすことができる。さらには、金属不純物が半導体基板表面に直接存在することによる、半導体基板エッチング時に該金属がマスクとなり発生するエッチング後ディフェクト（コーンディフェクト）を防ぐことができる。
【発明を実施するための形態】
【００１１】
以下、本発明を詳細に説明する。本発明は、無機酸と、水と、親水性有機溶剤（Ｂ）とを混合して製造される、半導体製造のリソグラフィー工程で用いられる半導体製造装置内の、レジスト、有機系レジスト下層膜、ハードマスク、トップコート、現像液等のリソグラフィー用薬液（Ａ）の通液部分を洗浄するための洗浄液（Ｃ）である。
洗浄液（Ｃ）の調製方法としては、無機酸水溶液に親水性有機溶剤（Ｂ）、さらに必要に応じて水を追加することが挙げられる。さらに必要に応じて界面活性剤、金属捕捉剤（キレート化合物）を添加してもよい。
洗浄液（Ｃ）の具体的な調製方法を示すと、容器内部を水等で十分に洗浄した金属分が付着していないポリエチレン製容器に、親水性有機溶剤、無機酸水溶液、更には必要に応じて水をさらに追加し、室温にて振とう攪拌器又はマグネチックスターラー等にて０．５乃至１０時間混合（攪拌）させ調製する。大量（数ｋｇ〜数トン）に調製する場合は、内部（接液部分）を水等で十分に洗浄した、所定容量のポリエチレン製等の樹脂製薬液混合槽やフッ素樹脂ライニング等を施した所定容量のステンレス製混合槽等に、上記と同様に洗浄液（Ｃ）の成分を導入した後、攪拌翼等にて混合し調製できる。また、無機酸成分濃度等を精密に調製するため、予め計算上より多めの濃度にて初期調製を行い、中和滴定等の方法にて無機酸濃度を正確に算出した後、最終調製用の有機溶剤（あるいは水）を加えて混合（攪拌）することで、最終目的の濃度の洗浄液を調製する方法もある。洗浄液（Ｃ）調製後、洗浄液中の微小不純物（パーティクル）を除去するために、例えばポリエチレン製の精密フィルター（口径：０．０５μｍ等）にてろ過してもよい。
【００１２】
洗浄液（Ｃ）中の成分の無機酸は、洗浄液を酸性にすることで、洗浄対象である半導体製造装置内のリソグラフィー用薬液（Ａ）用配管、リソグラフィー用薬液（Ａ）ろ過用フィルターに付着している金属不純物をイオン化し、洗浄液中に溶出しやすくするために用いられる。無機酸としては塩酸、硝酸、リン酸、硫酸、ホウ酸、フッ化水素酸等が挙げられるが、金属不純物の除去に効果が高いのは硫酸、塩酸又は硝酸である。硫酸、塩酸又は硝酸は特に、リソグラフィー用薬液（Ａ）ろ過用フィルターに付着したマグネシウム、アルミニウム、カリウム、カルシウム、鉄、クロム等を溶出させる効果が高い。
本発明の洗浄液（Ｃ）中に含まれる無機酸の割合は洗浄液（Ｃ）の総量に基づいて０．０００１質量％乃至６０質量％又は、０．００１質量％乃至４０質量％、より好ましくは０．００１質量％乃至１質量％である。無機酸の割合が０％であると、薬液通液部分（配管や部材）洗浄時の金属溶出機能が無く、６０質量％以上であると、薬液通液部分（配管や部材）の腐食が起こる。また無機酸の種類（例えば硫酸）によっては溶液粘度が高くなり、洗浄工程において、洗浄液自体の配管内の循環に支障をきたす。
【００１３】
本発明の洗浄液（Ｃ）中に含まれる水の割合は洗浄液（Ｃ）の総量に基づいて０．０００６質量％乃至６０質量％又は、０．００６質量％乃至４０質量％、より好ましくは０．０００６質量％乃至１０質量％である。金属不純物をイオン化するためには最低限０．０００６質量％以上水が混合されていることが必要である。又、水の割合が６０質量％以上になると、洗浄液（Ｃ）で洗浄後、半導体製造装置内の薬液通液部分を親水性有機溶剤（Ｂ）で置換する際に置換性が悪くなる。あるいは配管内に水分が残留する可能性が高くなり、半導体製造のための微細リソグラフィー工程に用いられるリソグラフィー用薬液（Ａ）の性能が発揮されない場合がある。
【００１４】
本発明の洗浄液（Ｃ）中に含まれる親水性有機溶剤（Ｂ）の割合は、洗浄液（Ｃ）の総量に基づいて２０質量％乃至９９．９９９質量％、より好ましくは９０質量％乃至９９．９９９質量％である。
親水性有機溶剤（Ｂ）は、水と自由な割合で混和する有機溶剤であり、混和した後もその混合状態が安定し、相分離することが無いことが必要である。親水性有機溶剤（Ｂ）は、上記洗浄液（Ｃ）の大部分を占める媒体として用いられるが、同時に、リソグラフィー用薬液（Ａ）ろ過用フィルター製造時に使用され製品となった後にも残存している金属含有触媒を溶解させるので、ろ過用フィルターに含まれる金属不純物を除去することが出来る。
本発明の洗浄液（Ｃ）で洗浄後、配管内にある該洗浄液（Ｃ）を無機酸を含まない親水性有機溶剤（Ｂ）のみで置換をすることが必要であるが、通常の半導体素子の製造工程においては、該親水性有機溶剤（Ｂ）の通液後直ぐにリソグラフィー用薬液（Ａ）が通液される。これは半導体素子製造ラインのスループット向上のためである。従って、配管内を乾燥させる工程は通常存在しないため、本発明の洗浄液（Ｃ）の親水性有機溶剤（Ｂ）としてはリソグラフィー用薬液（Ａ）の汎用溶剤として用いられるグリコール系有機溶剤又はラクトン系有機溶剤が望ましい。
【００１５】
グリコール系有機溶剤としては、エチレングリコール、ジエチレングリコール、トリエチレングリコール、プロピレングリコール、ジエチレングリコールモノメチルエーテル、トリエチレングリコールモノメチルエーテル、プロピレングリコールモノメチルエーテル、プロピレングリコールモノエチルエーテル、３−メトキシ−３−メチル−１−ブタノール、エチレングリコールモノメチルエーテルアセテート、プロピレングリコールモノメチルエーテルアセテート、ジエチレングリコールモノブチルエーテルアセテート、ジエチレングリコールモノエチルエーテルアセテート等がある。
ラクトン系有機溶剤としてはγ−ブチロラクトン、α−メチル−γ−ブチロラクトン、γ−バレロラクトン、γ−カプロラクトン、γ−ラウロラクトン、δ−バレロラクトン、ヘキサノラクトン等がある。
これらの中でも特に１−メトキシ−２−プロパノール（プロピレングリコールモノメチルエーテル）又は１−エトキシ−２−プロパノール（プロピレングリコールモノエチルエーテル）が本発明の洗浄液（Ｃ）の親水性有機溶剤（Ｂ）として望ましい。
【００１６】
配管内接液部分への親和性を高めるために、本発明の洗浄液（Ｃ）に必要に応じて界面活性剤を添加してもよい。界面活性剤としては、例えばポリオキシエチレンラウリルエーテル、ポリオキシエチレンステアリルエーテル、ポリオキシエチレンセチルエーテル、ポリオキシエチレンオレイルエーテル等のポリオキシエチレンアルキルエーテル類、ポリオキシエチレンオクチルフエノールエーテル、ポリオキシエチレンノニルフエノールエーテル等のポリオキシエチレンアルキルアリールエーテル類、ポリオキシエチレン・ポリオキシプロピレンブロックコポリマー類、ソルビタンモノラウレート、ソルビタンモノパルミテート、ソルビタンモノステアレート、ソルビタンモノオレエート、ソルビタントリオレエート、ソルビタントリステアレート等のソルビタン脂肪酸エステル類、ポリオキシエチレンソルビタンモノラウレート、ポリオキシエチレンソルビタンモノパルミテート、ポリオキシエチレンソルビタンモノステアレート、ポリオキシエチレンソルビタントリオレエート、ポリオキシエチレンソルビタントリステアレート等のポリオキシエチレンソルビタン脂肪酸エステル類等のノニオン系界面活性剤、エフトツプＥＦ３０１、ＥＦ３０３、ＥＦ３５２（（株）トーケムプロダクツ製）、メガフアツクＦ１７１、Ｆ１７３（大日本インキ（株）製）、フロラードＦＣ４３０、ＦＣ４３１（住友スリーエム（株）製）、アサヒガードＡＧ７１０、サーフロンＳー３８２、ＳＣ１０１、ＳＣ１０２、ＳＣ１０３、ＳＣ１０４、ＳＣ１０５、ＳＣ１０６（旭硝子（株）製）、フタージェントシリーズ（（株）ネオス製）等のフッ素系界面活性剤、オルガノシロキサンポリマーＫＰ３４１（信越化学工業（株）製）等を挙げることができる。これらの界面活性剤の配合量は、本発明の洗浄液（Ｃ）の総量１００質量％当たり通常１．０質量％以下、好ましくは０．１質量％以下である。これらの界面活性剤は単独で添加してもよいし、また２種以上の組合せで添加することもできる。
【００１７】
金属不純物の捕捉性を向上させるために、金属捕捉剤（キレート化合物）を添加してもよい。具体例としては、鎖状配位型キレート剤としてエチレンジアミン、ジエチレントリアミン、トリエチレンテトラミン、テトラエチレンペンタミン又はペンタエチレンエキサミン等のエチレンジアミン類、２，２‘−ビピリジン又は４，４’−ビピリジン等のビピリジン類、エチレンジアミン四酢酸、コハク酸、グルタル酸、アジピン酸、ピメリン酸、スベリン酸、アゼライン酸、セバシン酸、フタル酸、イソフタル酸又はテレフタル酸等のジカルボン酸化合物類、フェナントロリン等がある。
環状配位型キレート剤として、ポルフィリン類、フタロシアニン、コロール、クロリン、１２−クラウン−４、 １５−クラウン−５、１８−クラウン−６、ジベンゾ−１８−クラウン−６又はジアザ−１８−クラウン−６等のクラウンエーテル類等がある。これらの金属捕捉剤（キレート化合物）の配合量は、本発明の洗浄液（Ｃ）の総量１００質量％当たり通常１０質量％以下、好ましくは５質量％以下である。これらの金属捕捉剤（キレート化合物）は単独で添加してもよいし、また２種以上の組合せで添加することもできる。
【００１８】
以上の組成で構成される本発明の洗浄液（Ｃ）を、上記リソグラフィー用薬液（Ａ）の半導体製造装置内への通液前に、リソグラフィー用薬液（Ａ）用配管内へ通液することで、半導体基板上欠陥の不純物となる金属不純物を取り除くことができる。洗浄液（Ｃ）の通液は１回、もしくは複数回の循環工程にて行われる。その後、配管内にある洗浄液（Ｃ）を、該洗浄液（Ｃ）から無機酸水溶液を除いた親水性有機溶剤（Ｂ）のみで置換し、無機酸成分を配管内から取り除いた後に、リソグラフィー用薬液（Ａ）の通液が行われる。
【００１９】
その後、特定の条件にて半導体基板にスピンコート、焼成、露光、現像処理を行い、所望のレジストパターンが形成される。
さらにこれらのレジストパターンをマスクとして、下地基板をエッチング法により加工し、所望の半導体基板のパターンが得られる。エッチング法はドライエッチング法が好ましく用いられる。これらのパターンに、さらに配線、絶縁膜等の形成を繰り返し行い、所望の半導体素子が形成される。
【実施例】
【００２０】
以下に実施例を挙げて本発明を説明するが、本発明はこれらの例に限定されるものではない。
（洗浄液の調製）
（合成例１）
金属不純物等を水洗により十分に取り除いた４Ｌポリエチレン製容器（アイセロ化学株式会社製）に精製１−エトキシ−２−プロパノール（プロピレングリコールモノエチルエーテル（ＰＧＥＥ））(東京化成工業株式会社製)３６００ｇ、９８質量％硫酸水溶液（日産化学工業株式会社製）０．４ｇと水３９９．６gを加え封をし、室温にて十分に振とう攪拌させて、０．０１質量％硫酸含有洗浄液を得た（有機溶剤濃度：９０．０質量％、水濃度：９．９９質量％）。
（合成例２）
金属不純物等を水洗により十分に取り除いた２５０ｍＬポリエチレン製容器（アイセロ化学株式会社製）に精製ＰＧＥＥ(東京化成工業株式会社製）２０．０ｇ、９８質量％硫酸水溶液（日産化学工業株式会社製）４０．８ｇと水３９．２ｇを加え封をし、室温にて十分に振とう攪拌させて４０質量％硫酸含有洗浄液を得た（有機溶剤濃度：２０．０質量％、水濃度：４０．０質量％）。
（合成例３）
金属不純物等を水洗により十分に取り除いた２５０ｍＬポリエチレン製容器（アイセロ化学株式会社製）に、合成例１で作成した０．０１質量％硫酸含有洗浄液１０gと９０gの精製ＰＧＥＥ(東京化成工業株式会社製）を加えて０．００１質量％硫酸含有洗浄液を得た（有機溶剤濃度：９９．０質量％、水濃度：０．９９９質量％）。
（合成例４）
金属不純物等を水洗により十分に取り除いた２５０ｍＬポリエチレン製容器（アイセロ化学株式会社製）に、精製ＰＧＥＥ(東京化成工業株式会社製）９９．９９ｇと３６．４６質量％塩酸水溶液(関東化学株式会社製)０．０１ｇとを加え封をし、室温にて十分に振とう攪拌させて０．００３６４６質量％塩酸含有洗浄液を得た（有機溶剤濃度：９９．９９質量％、水濃度：０．００６３５４質量％）。
（合成例５）
金属不純物等を水洗により十分に取り除いた２５０ｍＬポリエチレン製容器（アイセロ化学株式会社製）に、精製ＰＧＥＥ(東京化成工業株式会社製）９９．９ｇと３６．４６質量％塩酸水溶液(関東化学株式会社製)０．１ｇとを加え封をし、室温にて十分に振とう攪拌させて０．０３６４６質量％塩酸含有洗浄液を得た（有機溶剤濃度：９９．９質量％、水濃度：０．０６３５４質量％）。
（合成例６）
金属不純物等を水洗により十分に取り除いた２５０ ｍＬポリエチレン製容器（アイセロ化学株式会社製）に、精製ＰＧＥＥ(東京化成工業株式会社製）９９．６１６ｇと３６．４６質量％塩酸水溶液(関東化学株式会社製)０．３８４ｇとを加え封をし、室温にて十分に振とう攪拌させて０．１４質量％塩酸含有洗浄液を得た（有機溶剤濃度：９９．６１６質量％、水濃度：０．２４４質量％）。
（合成例７）
金属不純物等を水洗により十分に取り除いた２５０ ｍＬポリエチレン製容器（アイセロ化学株式会社製）に、精製１−メトキシ−２−プロパノール（プロピレングリコールモノメチルエーテル（ＰＧＭＥ））(東京化成工業株式会社製）９９．９７３ｇと３６．４６質量％塩酸水溶液(関東化学株式会社製)０．０２７ｇとを加え封をし、室温にて十分に振とう攪拌させて０．０１質量％塩酸含有洗浄液を得た（有機溶剤濃度：９９．９７３質量％、水濃度：０．０１７質量％）。【００２１】
＜実施例１＞
（洗浄液循環による薬液通液部分からの金属不純物溶出試験）
半導体製造装置内配管に用いられるフッ素樹脂（ＰＴＦＥ）製薬液配管 (内径/外径；４ｍｍ/６ｍｍ、全長約２ｍ)、薬液濾過用フィルター（市販品）及び循環用ポンプで構成された循環ろ過装置にて、溶剤(ＰＧＥＥ)又は合成例１の洗浄液にて９回(約３６Ｌ相当分)循環させ、循環後の洗浄液を精製ＰＧＥＥ(東京化成工業株式会社製)にて１０倍に希釈し、ＩＣＰ−ＭＳ（Ａｇｉｌｅｎｔ７５００、アジレント・テクノロジー株式会社製）にて金属含有量を分析した。分析結果を表１に示す。
[表１]
2014013902.tif 000002
＜実施例２＞
（半導体用薬液通液部分使用部材からの金属不純物溶出試験）
半導体製造装置内配管内に存在する薬液接液部材用樹脂（市販品、ポリエチレン製、不純物としてＭｇ、Ｋ、Ａｌ、Ｃａ、Ｆｅを含む）約０．３ｇをセラミックハサミにて６片切り出し、その樹脂片各々を合成例２乃至合成例６にて合成した洗浄液及び水入り２５０ｍＬポリエチレンボトルに入れて、室温にて１週間静置して浸漬し、その後その浸漬液を、精製ＰＧＥＥ(東京化成工業株式会社製)にて１０倍に希釈しＩＣＰ−ＭＳ（Ａｇｉｌｅｎｔ７５００、アジレント・テクノロジー株式会社製）にて金属含有量を分析した。結果を表２に示す。
[表２]
2014013902.tif 000003
【産業上の利用可能性】
【００２２】
無機酸と、水と、親水性有機溶剤とを混合して製造される、半導体製造のリソグラフィー工程で用いられる半導体製造装置内のリソグラフィー用薬液の通液部分を洗浄するための洗浄液である。この洗浄液を洗浄装置内の通液部分（半導体製造装置内薬液配管又は薬液ろ過用フィルター）に通液させることで、半導体素子作成時のリソグラフィー工程にて欠陥の原因となる金属不純物を除去することができ、半導体素子の良品率が向上しコスト削減が期待される。
【国際調査報告】
2014013902.tif 000004
2014013902.tif 000005
2014013902.tif 000006
2014013902.tif 000007